* 1 sem. / séchage sur plaque chauffante: 3 g + Na2CO3 1 g / 0#815 C minéraux: #5 + #98 / procédé de production: chamois fortement 1 1330 *5 0" 1037 C:50 g + HC1 200 ml ou amiante orangé recouverte de HCl / trempage: 1 sem. / séchage sur plaque chauffante: 2 g + 2 g #98 / 704 C / 1 h minéral: #5 f procédé de production: chamois orangé 1331 2 g + Na2CO3 2 g / 0#926 oC + 5 h à 926 C minéral: #5 / procédé de production: chamois (léger ton 1332 1093 C / 45 min orangé) minéral: 5 I procédé de production: chamois (léger ton 1333 0# 815 C orangé) @ un peu + accentué 1334 0# 871 C encore + accentué 1335 0# 1037 C + foncé 1336 0# 1093 C encore + foncé 1337 0# 1148 C encore + foncé 1338 0# 1204 C # encore + foncé 1339 0# 1260 C minéral: #15 t procédé de production: chamois orangé 1340 0# 593 C: 3 g + HNOs 25 ml / trempage: 3 j f séchage sur plaque chauffante chamois (léger 1341 0# 648 C: 3 g + HNO3 25 ml / trempage: 3 j / ton orangé) séchage sur plaque chauffante minéral: #5 / procédé de production: chamois moyen (ton 1342 0# 1037 C/ poudre irradiée au rayonnement γ orangé accentué) à 614.20 Mrad minéral: #5 1 procédé de production: chamois orangé 1343 50 g + HCl 200 ml ou amiante recouverte de HCl moyen / trempage: 1 sem. / séchage sur plaque chauf fante: 3 g + Na2Co3 1 g / 0# 871 C minéral: #'5 f procédé de production: 3 9 + HCl 25 ml f trempage: 5 j / séchage sur plaque chauffante: chamois orangé + 1344 '482 C/ 2 h clair que chamois orangé foncé # encore + clair 1345 482 C/ 3 h minéraux: #5 + #98 i procédé de production: chamois orangé 1346 #5 0#1037 C: 50 g + HCl 200 ml ou amiante foncé variable à recouverte de HCl i trempage: 1 sem. I séchage chamois + beige sur plaque chauffante: 2 g + 2 g #98 / 815 C / 1 h minéral: #5 J procédé de production: chamois clair (ton 1347 50 g + HCl 200 ml ou amiante recouverte de HCl orangé accentué) / / trempage: i sem. i séchage sur plaque chaufvert turquoise fante: i g + Na2CO3 4 g f 0#760 oC minéraux: #5 + #16 / procédé de production: chamois clair 1348 #5 50 g + HCl 200 ml ou amiante recouverte de (reflet rosé) HCl / trempage: 1 sem. / séchage sur plaque chauffante: .50 g + .50 g #16 / 982 C / 1 h minéraux: *15 + #76 / procédé de production: chamois rosé clair 1349 1 g + i g / 926 C i 1 h minéraux: #15 + #80 / procédé de production: chamois rosé clair 1350 .50 g + .50 g / 0#1037 C minéraux: #5 + #98 I procédé de production: chamois rosé 1351 #5 0#1037 C: 50 g + HCl 200 ml ou amiante recouverte de HCl J trempage: 1 sem. J séchage sur plaque chauffante: 2 g + 2 g #98 / 760 OC 11h minéral: *15 / procédé de production: chamois rosé 1352 0#815 C: 3 g + HNO3 25 ml / trempage: 3 j i séchage sur plaque chauffante un peu + foncé 1353 0#871 C: 3 g + HNO3 25 ml / trempage: 3 j / séchage sur plaque chauffante encore + foncé 1354 0t.926 OC: 3 g + HNO3 25 ml I trempage: 3 j i séchage sur plaque chauffante minéral: #15 J procédé de production: chamois rosé 1355 0#593 C 1356 0#648 C s'éclaircit 1357 0#704 C vers 1358 0#760 C des 1359 0#815 C tons de 1360 0#871 C 1361 0#926 C 1362 0#982 C 1363 0#1037 C chair # 1364 0# 1054 C minéral: N5 J procéde de production: 0#1037 C: 50 g + HCl 200 ml ou amiante recou verte de HCl I trempage: 1 sem. 1 séchage sur plaque chauffante: chamois rosé 1365 204 C/ 1 h 1366 260 C/ 1 h va 1367 315 C/ 1 h 1368 371 C/ 1 h s'éclaircissant 1369 426 C/ 1 h minéral: #5 / procédé de production: chamois rosé 1370 0t1037 C: 50 g + HCl 200 ml ou amiante recouorangé clair verte de HCl / trempage: 1 sem. / séchage sur plaque chauffante / 482 C / 1 h minéral: 5 @ procédé de production: chamois rosé 1371 0#1037 C: 50 g + HCl 200 ml ou amiante recouorangé intense verte de HCl I trempage: 1 sem. i séchage sur plaque chauffante / 315 C / 1 h / irradié au rayonnement γ à 190.22 Mrad minéraux: *5 + #98 I procédé de production: chamois rosé 1375 #5 0#1037 OC: 50 g + HCl 200 mi ou amiante reorangé intense couverte du HCl / trempage: 1 sem. / séchage sur plaque chauffante: 2 g + 2 g #98 / 871 C / 1h minéral: *15 I procédé de production: chamois (ton beige) 1373 0#704 C: 3 g + HNO3 25 ml / trempage: 3 j / séchage sur plaque chauffante '4- + clair 1374 Oit 760 OC: 3 g + HNO3 25 ml f trempage: 3 j i séchage sur plaque chauffante minéraux: #5 + #98 I procédé de production: chamois (ton brun) 1375 #5 0#1037 C: 50 g + HCl 200 ml ou amiante re couverte de HCl / trempage: 1 sem. / séchage sur plaque chauffante: 2 g + 2 g #89 / 926 C / 1h minéral: #15 / procédé de production: chamois foncé 1376 3 o + HCl 25 ml I trempage: 5 j I séchage sur léger ton brun; plaque chauffante / 482 C / 1 h minéral: #5 / procédé de production: chamois (léger 1377 0#593 C ton gris) minéral: *5 ! procédé de production: 0#1037 C: chamois (ton gris) 1378 1 g + .25 g de suie de mazoute / broyage chamois (ton gris 1379 1 g + .50 g de suie de mazoute / broyage + accentué) # chamois (ton gris 1380 1 g + .75 g de suie de mazoute / broyage prononcé) minéral: #5 i procédé de production: beige crème clair 1381 50 g + HCl 200 ml ou amiante recouverte de HCl I trempage: 1 sem. i séchage sur plaque chauf fante: .50 g + Na2CO3 .50 g / 0#1037 C / irradié au rayonnement y à 425.65 Mrad minéral: #15 / procédé de production: 20 g + NaOH 20 g: beige crème (ton 1382 0#1010 C vert pomme) # + accentué 1383 0#1037 C minéral: #89 / procédé de production: beige jaune très, 1384 3 g + 5 g pyrex; broyage manuel i chauftrès clair fage: 5 C par min de 0#1245 OC + maintien pendant 1 h f refroidissement: 5 C par min jusqu'à l'air ambiant / le tout en atmosphère d'air naturel minéral: *5 I procédé de production: beige orangé + 1385 3 g + HNO3 25 mi / trempage: 3 j / séchage sur foncé que le beige plaque chauffante: .50 g + add. 1 cc encre orangé très clair d'imprimerie blanc transparent; broyage méca nique ; 1 impression sur papier blanc glacé / irradié au rayonnement y à 11.4 Mrad minéraux: #5 + #70 f procédé de production: beige orangé clair 1386 1 g + 1 g J 1093 C / 45 min minéral: #5 / procédé de production: beige orangé clair 1387 50 g + HCl 200 ml ou amiante recouverte de HCl / trempage: I sem. J séchage sur plaque chauf fante: .50 g + Na2CO3 .50 g / irradié au rayonnement γ à 244.204 Mrad minéral: *6 i procédé de production: beige orangé clair 1388 2 g + Na2CO3 2 g / 0#593 C + 1 h à 593 C minéral: #5 / procédé de production: beige orangé 1389 50 g + HCl 200 ml ou amiante recouverte de HCl t trempage: i sem. / séchage sur plaque chauf fante: 3 g + Na2CO3 2 g / 0#871 C minéral: *5 i procédé de production: beige orangé 1390 0#1037 C: 50 g + HCl 200 ml ou amiante recou verte de HC1 / trempage: 1 sem. / séchage sur plaque chauffante / irradié au rayonnement électronique à 162,431 rad minéral: #5 / procédé de production: beige orangé 1391 5 g + H2SC4 100 ml i trempage: 2 sem. / sécha ge sur plaque chauffante / irradié au rayonne ment électronique à 162,431 rad minéral: X5 / procédé de production: beige orangé 1392 3 g + HCl 20 ml + 5 mi 'eau / trempage: 5 j / séchage dans une étuve à 37 C: .3 g + 50 cc résine de polyester transparente + 1% catalyseur J broyage manuel J moulage i dépôt dans un four pour les plastiques à 37 C jus qu @ à durcissement minéraux: #5 + #16 / procédé de production: beige orangé 1393 #5 50 g + HCl 200 ml ou amiante recouverte de HCl / trempage: 1 sem. / séchage sur plaque chauffante: .50 g + .50 g #16 / 871 C / 1 h minéral: #15 I procédé de' production: beige orangé 1394 2 g + HCl 5 ml + 20 ml eau / trempage: 4-5 j / séchage sur plaque chauffante minéraux: #50 + #100 f procédé de production: beige orangé 1395 4 g poudre #50 déposés sur une pierre #100 1 @ 760 C / 1 h i irradié au rayonnement X à 64.7 Mrad / couleur de la glaçure 1396 4 g poudre #50 déposés sur une pierre #100 / 815 OC. @ 1 h i irradié au rayonnement y à 64.7 Mrad f couleur de minéral: #15 I procédé de production: beige orangé moyen 1405 2 g + Na2CO3 2 g / 0#760 C + i h à 760 C / irradié au rayonnement # à64.7 Mrad minéral: #15 / procédé de production: beige orangé + ac- 1406 2 g + Na2CO3 2 g i 0#760 C + 1 h à 760 C centué, lumineux et I irradié au rayonnement électronique à orangé que le beige 302,831 rad orangé moyen minéral: #5 / procédé de production: 50 g + HC1 200 ml ou amiante recouverte de HCl i trempage: 1 sem. / séchage sur plaque chauf fante: - 4 g + Na2COx 2 g: beige orangé foncé 1407 0#704 C beige orangé foncé 1408 0#760 C dont le ton orangé 1409 0#815 C I va s'accentuant 1410 0#871 C # # - 4 g + Na2CO3 1 g: beige orangé rosé 1411 0#704 oC moyen # # beige orangé (ton 1412 0#982 C jaune) + clair que le beige orangé moyen (ton jaune) + clair et + jaune 1413 0#1037 C minéraux: #5 + #16 / procédé de production: beige moyen (ton 1414 #5 50 g + HC1 200 ml ou amiante recouverte de orangé rosé intense) HCl / trempage: 1 sem. / séchage surpiaque chauffante: .50 g + .50 g #16 / 815 C / 1 h minéral: #5 J procédé de production: beige foncé (ton 1415 50 g + HCl 200 ml ou amiante recouverte de HCl orangé rosé) / trempage: 1 sem. / séchage sur plaque chauf fante: 4 g + Na2CO3 2 g / 0# 648 C minéraux: #67 + #98 / procédé de production: beige orangé rosé 1416 2 g + 2 g J 704 C / 1 h i irradié au rayonfoncé nement électronique à 162,431 rad minéraux: #5 + #53 / procédé de productioin: beige orangé (ton 1417 1 g + 1 g / 1093 C / 45 min rouge) minéral: #5 / procédé de production: 50 g + HCl 200 ml ou amiante recouverte de HCl i trempage: 1 sem. i séchage sur plaque chauf f ante: - 4 g + Na2CO3 2 g: beige foncé (ton 1418 0#926 C orangé rouille) # beige foncé (ton 1419 0#982 C orangé rouille) / beige (ton orangé rouille et reflet vert olive sombre) # beige foncé (ton 1420 0#1037 C orangé rouille) /vert pomme minXral: #89 / procédé de production: beige caramel moyen 1421 3 g + 5 g pyrex / broyage manuel I chauf fage: 5 C par min de 0#1245 OC + maintien pendant 1 h i refroidissement: 5 C par min jusqu'à l'air ambiant / le tout en atmosphère d'air naturel / irradiation au rayonnement # à 4.94 Mrad minéraux: #5 + #93 / procédé de production: beige clair 1422 #5 50 g + HCl 200 mi ou amiante recouverte de HCl / trempage: 1 sem. / séchage sur plaque chauffante: 50 g + .05 g #93 / 871 C / 1 h minéral: #5 I procédé de production: beige clair 1423 50 g + HCl 200 ml ou amiante recouverte de HCl / trempage: 1 sem. / séchage sur plaque chauf fante / 871 C / 1 h minéraux: #5 + *98 / procédé de production: #5 0# 1037 C:50 + HCl 200ml ou amiante recouverte de HCl / trempage: 1 sem. I sécha- ge sur plaque chauffante: beige clair 1424 2 g + 12 g *96 / 704 OC' / 1 h + clair 1425 2 g + 24 g #98 1 704 oC/ 1 h minéral: #5 I procédé de production: beige 1426 1 g + 27.4 g ciment Portland + 13 cc eau +Na2CO3 1 g / broyage manuel / moulage / durtissement / 0# 1037 C minéraux: #5 + #98 / procédé de production: beige 1427 #5 0# 1037 oc:50 g + HCl 200 ml ou amiante recouverte de HCl / trempage: 1 sem. J séchage sur plaque chaufante: 2 g + 2 g #98 / 260 C / 1 h minéral: #5 / procédé de production: beige 1428 3 g + HCl 25 ml / séchage immédiat sur plaque chauffante: .3 g i 50 cc résine de polyes ter transparente + 1% catalyseur / broyage manuel / moulage / dépôt dans un four pour les plastiques à 37 C jusqu'à durcissement minéral: *5 J procédé de production: beige 1429 3 g + HCi 25 ml f trempage: 5 j J séchage dans une étuve à 37 OC: .3 g + 5u cc résine de polyester transparente + 1% catalyseur I broyage manuel i moulage / dépôt dans un four pour les plastiques à 37 0C pendant 1 h minéral: #15 / procédé de production: beige 1430 0#982 0C: 3 g + HCl 25 mi f trempage: 3 j / séchage sur plaque chauffante minéral: #15 J procédé de production: beige 1431 3 g + HCl 10 mi + HNO3 15 ml J trempage: 4-5 j J séchage sur plaque chauffante minéral: #67 / procédé de production: beige 1432 poudre finement broyée et chauffée de 0#704 C: .2 g + 50 cc résine de polyes ter transparente + 1% catalyseur / broyage manuel J moulage i durcissement J irradié au rayonnement électronique à 155,082 rad minéral: #67 / procédé de production beige 1433 poudre finement broyée / 0#482 C minéraux : #5 + #16 / procédé de production: beige gris clair 1434 .50 g + .50 g / 871 C / 1 h minéral: #5 I procédé de production: beige gris + foncé 1435 3 g + HF 20 ml I trempage: 24 h / séchage dans que le beige gris une étube à 37 C / irradié au rayonnement # clair à 190.22 Mrad minéral: #15 J procédé de production: beige gris moyen 143b 1 g + 6.50 g poudre de verre (spruce pine batch) / broyage manuel i dépôt sur une plaque de céramique biscuitée I chauffage dans un four de 0#1000 C en atmosphère normale / re froidissement lent au four minéral: #15 / procédé de production: beige gris clair 1437 20 g + NaOH 20 g 1 0t982 C minéral: #67 / procédé de production: beige gris moyen 1438 .45 g + 5 g pyrex / broyage manuel / chauf (léger reflet orangé) fage: 5 C par min de 0#1245 C + maintien pendant 1 h / refroidissement: 5 C par min jusqu'à l'air ambiant J le tout en atmosphère d'air naturel I irradiation au rayonnement y à 9.88 Mrad minéral: #5 f procédé de production: 50 g + HCl 200 ml ou amiante recouverte de HCl J trempage: 1 sem. / séchage sur plaque chauf fante: 4 g + Na2CO3 4 g: beige gris (léger 1439 0# 760 C ton orangé rouge) # beige gris (léger 1440 0#815 C ton orangé rauge) / VERT TURQUOISE cl aI r minéruax: #5 + #26 / procédé de production: beige brun 1441 1 g + 1 g / 1093 C / 45 min minéraux: #5 + #68 / procédé de production: beige brun 1442 1 g ~ 1 g / 1093 C / 45 min minéraux: #5 + #94 / procédé de production: beige brun 1443 1 g + 1 g / 1093 C / 45 min minéraux: #5 + #91 / procédé de production: beige brun 1444 1 g + 1 g / 1093 C / 45 min (reflet cristallin) minéraux: #5 + #98 t procédé de production: beige brun foncé 1445 #5 50 g + HCl 200 ml ou amiante recouverte de (ton rosé) HCl / trempage: 1 sem. / séchage sur plaque chauffante: .50 g + .50 g #98 / 926 C / 1 h minéral: #6 / procédé de production: brun chamois 1446 250 g + HCl 1650 mi dans u bêcher de 2000 ml ou amiante recouverte de HCl dans un contenant en hauteur / trempage: l sem. / séchage sur plaque chauffante f formation de 2 couches de couleurs superposées / la couche en profondeur est chauffée à 537 C / 1 h minéraux: #6+ #98 / procédé de production: brun chamois 1447 #6 250 g + HCl 1650 ml dans un bêcher de 2000 mi ou amiante recouverte de HC1 dans un conte nant en hauteur i trempage: ' sem. / séchage sur plaque chauffante / formation de 2 couches de couleurs superposées / la couleur en pro fondeur: 2 g + 2 g #98 / 537 C / 1 h minéral: #15 / procédé de production: brun chamois + 1448 0#760 C: 3 g + HNO3 25 ml / trempage: 3 j / clair que le brun séchage sur plaque chauffante: .3 g + 50 cc chamois moyen résine de polyester transparente + 1 catalyseur / broyage manuel / moulage / durcissement / irradié au rayonnement électronique a 155,082 rad minéraux:#16 +#53 +#98 / procédé de production: brun violet 1449 #53 0# 760 C: 8 g = 96 g #96 g #98 / 815 C / 1 h: blanchi .50 g + .50 g #16 I broyage minéraux:#16 +#53 +#98 / procédé de production: brun violet 1450 #53 0# 760 C: 8 g = 96 g #96 g #98 / 815 C / 1 h: et intense que le .50 g + .50 g 16 J broyage I irradié au brun violet blanchi rayonnement y à 602.804 Mrad minéraux: #53 + #98 / procédé de production: brun (léger ton 1451 2 g + 2 g / 648 C / 1 h violet) minéraux: #53 + #98 f procédé de production: #53 0# /60 C: rouge indien (ton 1452 2 g + 2 g #98 / 760 C / 1 h violet) # # qui évolue versel3 1453 2 g + 12 g #98 / 760 C / 1 h brun violet 1454 2 g + 24 g #98 1 760 C J 1 h # 1455 2 g + 2 g #98 1 815 C / 1 h + sombre [brun] 1456 2 g + 6 g #98 / 815 C i 1 h bru violet encore 1457 2 g + 24 g #98 / 815 C / 1 h + sombre minéraux:#53 +#93 +#98 /procédé de production: brun (léger ton 1458 #53 0#760 C: 8 g + 96 g #99 / 815 C J 1 h: violet) + pâle que .50 g + .50 g #93 I broyage / irradié au le brun violet foncé rayonnement X à 602.804 Mrad minéral: #40 / procédé de production: brun foncé (reflet 1459 1 g + i cc peinture émail synthétique blanc violet) transparent pour 1 auto J broyage manuel I ap plication sur une pièce de tôle à carosserie mesurant 1 x 1" / irradié au rayonnement z à 102.4 Mrad minéraux: #53 + #q8 i procédé de production: brun violet foncé 1460 - #53 0# 760 C 2 9 + 6 g #98 1 704 C I 1 h # 1461 - 2 g #53 + 2 g #98 1 760 C I 1 h # 1462 - #53 0# 760 C; 8 g + 96 g #98 / 815 C # 1h 1463 - .50 g + .50 g i 871 OC i 1 h minéraux:#53 +#93 +#98 /procédé de production: brun foncé (léger 1464 #53 0# 760 C: 8 9 + 96 9 #98 I 815 OC' I 1 h: ton violet) .50 g + .50 g #93 i broyage minéraux: t53 + #176 I procédé de production: brun violet foncé 1465 1 g #53 + .50 g #76 i 0t 1093 C # 1466 1 g #53 + 1 g #76 / 0# 1093 C # 1467 1 g #53 + 1.50 g #76 / 0# 1093 C minéraux: t53 + t98 / procédé de production: brun violet + foncé 1468 2 g + 2 g i 760 C i 1 h I irradié au rayonque le brun violet nement y à 424.7 Mrad minéraux: #53 + #76 I procédé de production: brun violet foncé 1469 1 g + 1 g 1 1010 C I 30 min (ton rouge) minéraux: #57 + *5e I procédé de production: brun violet (ton 1470 1 g #58 + 2 g #57 / 0# 926 C grois) minéraux: #16 + t53 i procédé de production: tête more + accen- 1471 .50 g #53 + 1.50 g #16 / 0# 871 C tué que tête morte clair minéraux: #53 + #93 / procede de production: tête morte + foncé 1472 .50 g + .50 g / .926 C i 1 h i irradié au que tête morte accentué rayonnement y à 425.65 Mrad minéraux: #53 + #93 / procédé de production: tête morte sombre 1473 .50 g #53 + g #93 / o#1148 C (ton violet) minéraux: #53 + #98 / procédé de production: tête morte foncé 1474 #53 0#760 C: 8 g + 96 g #98 / 815 C / l h: (ton violet purpurin .50 g + .50 g #98 / 871 C / 1 h accentué) minéraux:#53 +#93 +#98 /procédé de production: tête morte fonté 1475 #53 0#760 C: 8 g + 96 g #98 / 815 C / l h: (ton violet rosé) .50 g + .50 g #93 / 871 C / l h minéraux: #53 + #93 / procédé de production: tête morte accentué 1476 .50 g + .50 g J 926 C i i h (ton violet rouge) minéraux: #16 + #53 / procédé de production: tête morte (ton 1477 .50 9 #53 + l g #16 / 0# 260 C lilas rosé accentué) # tête morte (ton 1478 .50 g #53 + l g #16 / 0# 648 C lilas rouge 1479 .50 g #53 + 1 g #16 / 0# 704 C accentué) # tête morte moyen 1480 .50 g #53 + l g #16 / 0# 871 C (Léger ton rosé) # tête morte clair 1481 .50 g #53 + 1.50 G #16 / 0# 760 C (reflet rose violet) # tête morte moye 1482 .50 g #53 + .50 g #16 / 0# 760 C (ton rose violet) 1483 .50 g #53 + .50 g #16 / 0# 871 C # tête morte (ton 1484 l g #53 + .50 g #16 / 0# 648 C rouge) # # tête morte (ton 1485 l g #53 + .50 g #16 / 0# 704 C rouge violet) i486 1.50 g #53 + .50 g #16 i 0# 704 C # 1487 1.50 g #53 + l g #16 / 0# 704 C minéraux: #53 + #93 / procédé de production: tête morte moyen 1488 .50 g + .50 g / 871 C J 1 h (ton rouge violet) + accentué et rouge 1489 irradié au rayonnement # à 64.7 Mrad minéraux: #16 + #53 / procédé de production: tête morte clair 1490 1.50 g #53 + l g #16 / 0#260 C (ton brun) # tête morte clair 1491 1.50 g #53 + l g #16 / 0#648 C (ton rouge) # tête morte (ton 1492 l g #53 + .50 g #16 / 0#260 C brun) # # tête morte (ton 1493 1 g #53 + .50 g #16 / 0#593 oC rouge) # # tête morte (ton 1494 1.50 g #53 + .50 g #16 / 0#260 C brun) # tête morte (ton 1495 1.50 g #53 + .50 g #16 / 0#648 C rouge) minéraux: *53 + #93 i procédé de production: tête morte (ton 1496 .50 g #53 + 1.50 g #93 / 0# 1148 C gris à reflet violet) minéraux: #50 + #100 / procédé de production: brun clair (léger 1497 2 g #50 + Na2CO3 2 g / dépôt sur la pierre ton vert) #100 / 760 C / l h minéral: #5 / procédé de production: brun orangé pâle 1498 3 g + HND3 100 ml / trempage: 24 h i séchage sur plaque chauffante # + pâle 1499 + 0#482 C minéral: 15 / procédé de production: brun orangé moyen 1500 1 g + 5 g pyrex i broyage manuel i chauf fage: 5 C par min de 0#1245 C + maintien pendant I h I refroidissement: 5 C par min jusqu'à l'air ambiant / le tout en atmosphère d'air naturel minéral: #15 i procédé de production: brun orangé 1501 'O't815 OC: 3 g + HCl 15 ml + HND3 10 mi / trempage: 3 j / séchage sur plaque chauffante: .30 g + 50 cc résine de polyester transpa rente + 1% catalyseur / broyage manuel I moulage / durcissement J irradié au rayonne ment électronique à 155,082 rad minéral: #5 / procédé de production: brun orangé moyen 1502 2 g + Na2CO3 2 g / 0#871 C + l h à 871 C minéral: #5 / procédé de production: brun orangé + foncé 1503 2 g + Na2CO3 2 g / 1037 C / l h / irradié et intense que brun au rayonnement # à 550.22 Mrad orangé moyen minéral: #5 I procédé de production: brun orangé foncé 1504 5 g + HNO3 80 ml / trempage: 2 sem. / séchage sur plaque chauffante minéraux: #6 + *98 / procédé de production: brun orangé foncé 1505 #6 250 g + HCl 1650 ml dans un bécher de 2000 ml ou amiante recouverte de HCl dans un conte- nant en hauteur / trempage: 1 sem. / séchage sur plaque chauffante i formation de 2 couches de couleurs superposées i la couche en profon deur: 2 g + 2 g #98 / 704 C / l h / irradié au rayonnement # à 555.92 Mrad minéral: #50 í procédé de production: brun orangé foncé 1506 .45 g t 6.50 g poudre de verre (spruce pine (reflet vert batch) i broyage manuel / dépôt sur une plaque localisé) de céramique biscuitée i chauffage dans un four de 0#1000 C en atmosphère normale / re froidissement lent au four minéral: #6 / procédé de production: brun orangé très 1507 pierre recouverte de HCl 20 ml / trempage: 2 foncé sem. / irradiée au rayonnement # à 5.7 Mrad / séchage sur bain de sable minéraux: #5 + #98 / procédé de production: brun orangé moyen 1508 .50 g + .50 g / broyage i irradié au rayonne (léger ton vert) ment X à 614.204 Mrad minéral: #50 / procédé de production: brun orangé (ton 1509 l g poudre int é à la masse de 27.4 g vert) / jaune I ciment Portland + 13 cc eau / broyage manuel orange J moulage / durcissement J rajout: 5 g de poudre à la surface du ciment séché i 0# 871 C minéral: #50 J procédé de production: brun orangé (ton 1510 27.4 g ciment Portland + 13 cc eau I verti ! jaune J broyage manuel / moulage / dépit immédiat sur orangé le ciment humide de 1 g poudre I durcisse ment / rajout: 5 g à la surface du ciment séché / 0#. 871 C minéral: #15 i procédé de production: brun rouille 1511 40 g + HCl 100 mi / trempage: 5 m. J séchage naturel / irradié au rayonnement électronique à 162,431 rad minéraux: $5 + #98 / procédé de production: brun rouille 1512 i5 50 g + HCl 200 mi ou amiante recouverte de moyen HCl I trempage: i sem. i séchage sur plaque chauffante: l g + Na2CO3 l g + 2 g #98 / 926 C / l h minéral: #15 / procédé de production: brun rouille 1513 0#926 C: 1 g + HNOs 40 mi / séchage naturel mitoyen entre le i irradié au rayonnement X à 425.65 Mrad moyen et le foncé minéral: #5 + #98 / procédé de production: brun rouille 1514 #5 50 g + C1 200 ml ou amiante entièrement foncé recouverte de HCl i trempage: 1 sem. J séchage sur plaque chauffante: i g + Na2CO3 1 g + #98 1 9 / 926 C / 1 h minéral: #6 / procédé de production: brun rouille / 1515 4 g + HNO3 50 ml / trempage: 4 sem. / séchage bleu (léger refiet sur plaque chauffante vert) minéral: #50 / procédé de production: 4 g poudre déposés sur une pièposés sur une pièce d'acier inoxydable mesurant l" x l": brun caramel 1516 815 C / 20 min / retrait immédiat + foncé 1517 871 C / 20 min / retrait immédiat minéral: #5 / procédé de production: brun car#mel foncé 1518 5 g + HNO3 80 ml / trempage: 2 sem. / séchage sur plaque chauffante: .50 g + Na2CO3 .50 g / 982 C / l h minéraux: #50 + #98 / procédé de production: 10 g + 10 g / broyés et répartis sur porcelaine: brun caramel foncé 1519 0# 815 C # brun caramel (ton 1520 0# 871 C jaune orangé, reflet vart) + clair que le foncé # beaucoup + intense 1521 0#. 926 C minéral: #50 / procédé de production: l g + Na2CO3 l g / broyés et répartis sur porcelaine: brun caramel orangé 1522 0# 926 C # 1523 0# 1037 C minéral: #84 / procédé de production: brun ambré + foncé 1524 pierre enrobée de påte / 65 C / 2 h / irraque brun ambré clair diation immédiate à l'état chaud au rayonne met # à 2.26 Mrad minéral: #84 / procédé de production: brun ambré encore 1525 pierre anrobée de påte / 65 C / 2 h / re + foncé froidissement immédiat à -20 C / 2 h / puis, irradiation alors que la pierre enrobée est à -20 C au rayonnement # à 2.26 Mrad minéral: #84 / procédé de production: brun ambré 1526 piarre chauffée à 65 C / 2 h / dépôt immé diat à -20 C / 2 h / irradiation immédiate à -20 C au rayonnement # à 2.26 Mrad minéral: #84 / procédé de production: brun ambré (reflet 1527 pierre chauffée à 65 C / 2 h / refroidie pro jaune) gressivement à l'air ambiant / puis, irradia tion au rayonnement # à 2.26 Mrad minéraux: #50 + #98 / procédé de production: 10 g + 10 g / broyés et répartis sur porcelaine: brun ambré (ton 1528 OT 1093 C jaune orangé) # brun ambre (ton 1529 0# 1121 C jaune orangé vert) minéral: #84 / procédé de production: brun ambré (reflet 1530 pierre chauffée à 65 0C J 2 h J dépôt imméorangé) diat dans la laine minérale et irradiation à l'état chaud au rayonnement # à 2.26 Mrad minéral: *5 / procédé de production: brun ambré foncé 1531 0# 1037 C: 50 g + HCl 200 ml ou amiante recou (ton rouge) verte de HCl / trempage: 1 sem. / séchage sur plaque chauffante: 1 9 + 5 g pyrex J broyage manuel / chauffage: 5 C par min jusqu'à 1245 C + maintien pendant 1 h J refroidisse- ment: 5 C par min jusqu'à l'air ambiant / le tout en atmosphère d'air naturel / irradiation au rayonnement # à 9.88 Mrad minéraux: #50 + #98 / procédé de production: brun ambré rouge 1532 10 g + 10 g / broyés et répartis sur la (ton jaune accentué) porcelaine / 0# 982 2 C minéral: #84 ! procédé de production: brun ambré clair 1533 pierre enrobée de pâte J 65 oC / 2 h / re (ton gris) froidissement à l'air ambiant / irradiation au rayonnement # à 2.26 Mrad minéral #5 / procédé de production: brun rosé très, 1534 0# 1037 C: 50 g + HCl 200 ml ou amiante recoutrès clair verte de HCl J trempage: 1 sem. / séchage sur plaque chauffante: .50g + Na2CO3 .50 g / 982 C / 1 h miéraux: #6 + #98 / procédé de production: #6 25 g + HCl 1650 ml dans un bécher de 2000 ml ou amiante recouverte de HCl dans un conte nant en hauteur / trempage: 1 sem. / séchage sur plaque chauffante J formation de 2 couches de couleurs superposées / la couche en profon deur: brun rosé clair 1535 2 g + 2 g #98 / 260 C/ 1 h # 1536 2 g + 2 g #98 / 704 c / 1 h minéraux: *5 + #98 I procédé de production: brun rouge moyen 1537 #5 50 g + HCl 200 mi ou amiante recouverte de HCl J trempage: 1 sem. J séchage sur plaque chauf fante: 1 g + Na2CO3 1 g + 3 g #98 / 926 C / 1h minéraux: #5 + *98 J procédé de production: brun (léger ton 1538 #53 O! 760 C: 8 g + 96 g #98 / 815 C / 1 h rouge violet) + / irradié au rayonnement g à 424.7 Mrad clair que le lancé minéraux: #53 + *98 f procédé de production: brun (ton rouge 1539 #53 0# 760 C: 3. g + 12 g #98 / 704 C / 1 h violet) + clair que le foncé # + rouge 1540 #53 0# 760 C 2 g + 24 g #98 / 704 C / 1 h minéraux: #6 + #98 / procédé de production: #6 250 g + HCl 1650 ml dans un bécher de 2000 ml ou amiante recouverte de HCl dans un con tenant en hauteur J trempage: 1 sem. f séchage sur plaque chauffante / formation de 2 couches de couleurs superposées: brun (ton rouge 1541 - la couleur de surface: 2 g + 2 g #98 f violet) + clair 704 C J I h f irradiation au rayonnement y que le foncé à 195.92 Mrad # brun (ton rouge 1542 - la couleur en profondeur: 2 g + 2 g *98 J violet) + clair 704 C f i h que le foncé minéral: #50 / procédé de production minéraux: #6 + #98 / procédé le production: brun clair 1548 #6 250 g + HCL 1650 ml dans un bécher de 2000 ml ou amiante recouverte de HCl dans un conte nant en hauteur / trempage: 1 em. / séchage sur plaque chauffante / formation de 2 couches de couleur superposées / la couleur en profon deur: 2 9 + 24 g #98 / 704 C 1 1 h minéraux: t50 + #100 J procédé de production: brun clair 1549 2 g #50 + Na2CO3 2 g / dépôt sur une pierre #100 / 815 C / 1 h minéral: #50 X procédé de production: brun 1550 4 q poudre déposés sur une pièce de laiton mesurant 1" x 1" / 760 C / 20 min / refroi 1 dissement lent au four # brun 1551 4 g poudre déposés sur une pièce de tâle galvanisée mesurant 1" x 1" / 760 C / 20 min / refroidissement lent au four minéral: #15 I procédé de production: brun moyen 1552 3 g + HNO3 25 mi J trempage: 4-5 j / séchage sur plaque chauffante # + clair 1553 3 g + HNO3 20 ml + HC1 5 mi I trempage: 4-5 j ! séchage sur plaque chauffante minéral: #5 t procédé de production: brun prononcé 1554 O3 1037 C: 50 g + HCl 200 ml ou amiante recou verte de HCl / trempage: 1 sem. / séchage sur plaue chauffante / 0# 1037 C minéral: #15 i procéde de production: brun foncé 1555 irradié au rayonnement y à 484.704 Mrad minéraux: #15 + #126 / procédé de production: brun foncé 1556 1 g + 1 g / 1093 C / 45 min minéraux: #6 + #98 / procédé de production: brun noir 1557 1 g + 1 g + Na2CO3 1 g / 871 C / 1 h minéral: #6 / procédé de production: ocre brune clair 1558 2 g + Na2CO3 2 g f 0# 760 C + 1 h à 760 C (reflet vert j minéral: #6 J procédé de production: ocre brune (ton 1559 2 g + Na2CO3 2 g / 704 C / 1 h / irradié au orangé) rayonnement # à 190.22 Mrad minéral: #50 J procédé de production: ocre brune (ton 1560 1 g + Na2CO3 1 g / broyés et répartis sur la rouge) porcelain / 0# 982 C minéral: #5 í procédé de production: brun chocolat au 1561 2 g '+ Na2CO3 2 9 / 0# 926 C + 1 h à 926 C lait moyen (ton rosé) ! irradié au rayonnement y à 550.22 Mrad minéraux: #5 + #98 / procédé de production: brun chocolat au 1562 #5 5 g + H2SO4 100 mi / trempage: 2 sem. / lait moyen {léger séchage sur plaque chauffante: 2 g + 2 g #98 1 ton rosé) 704 C # 1 h / irradié au rayonnement # à 550.22 Mrad minéraux: #5 + #98 / procédé de production: brun chocolat au 1563 #5 50 g + HCl 200 ml ou amiante recouverte lait moyen (ton gris, de HCl J trempage: 1 sem. / séchage sur piaque chauffante: 3 g + Na2CO3 1 g + 1 g #98 J 926 C / 1 h minéral: i5 i procédé de production: brun chocolat au 1564 5 g + H2SO4 100 ml J trempage: 2 sem. J lait moyen (léger séchage sur plaque chauffante / irradié au ton gris) rayonnement d à 550.22 Mrad minéral: #6 / procédé de production: brun chocolat 1565 250 g + HCl 1650 ml dans un bécher de 200 ml ou amiante recouverte de HCl dans un contenant en hauteur f trempage: 1 sen. f séchage sur plaque chauffante i formation de 2 couche, de couleurs superposées J la couche en profon deur:260 C í 1 h minéral: #5 / procédé de production: brun chocolat 1566 50 g + HC1 200 ml ou amiante recouverte de HCl moyen / trempage: 1 sem. / séchage sur plaque chauf fante: .50 g + Na2CO3 .50 g + HNO3 40 ml l trempage: 5 j J séparation du liquide et du solide / séchage sur bain de sable / irradié au rayonnement # à 424.7 Mrad minéraux: #6 + #98 / procédé de production: brun chocolat 1567 *6 250 g + HCl 1650 ml dans un bêcher de 2000 foncé mi ou amiante recouverte de HCl dans un conte nant en hauteur / trempage: 1 sen. í séchage sur plaque chauffante / formation de 2 couches de couleurs superposées i la couche de surfa ce: 2 g + 2 g #98 / 815 C / 1 h / irradié au rayonnement # à 550.22 Mard minéral: 215 / procédé de production: brun chocolat 1568 0# 926 c / irradié au rayonnement # à 424.7 foncé Mrad minéral: *24 / procédé de production: brun chocolat foncé 1569 i g + 5 g pyrex i broyage manuel i chauf Ezones orange vif fage: 5 C par min de 0#1245 C + maintien Iton jaune)) pendant 1 h / refroidissement: 5 C par min jusque'à l'air ambiant / le tout en atmosphère d'air naturel minéral: #50 / procédé de production: 27.4 g ciment Portland + 13 cc eau i broyage manuel; moulage / dépât immédiat de 1 g poudre sur le ciment humide J durcisse ment / rajout de 5 g poudre sur le ciment séché: brun chocolat foncé 1570 0#926 C + foncé 1571 0#982 C minéral: # 50 / procédé de production: 1 g poudre intégré à la masse de 27.4 g de ciment Portland + '3 cc d'eau / broyage manuel / moulage / durcissement f rajout de 5 g de poudre sur le ciment séché: brun chocolat foncé 1572 0#926 C # + foncè 1573 0#982 C minéral: #50 i procédé de production: brun chocolat foncé 1574 4 g poudre déposés sur une plaque d'acier inoxydable et chauffés à 1093 C / 45 min minéraux: #26 + #50 / procédé de production: brun chocolat foncé 1575 .75 g #50 + .25 g #26 sont broyés et déposés sur une plaque d'acier inoxydable et chauffés à 1093 C / 45 min minèraux: #50 + #68 / procédé de production: brun chocolat foncé 1576 .75 g #150 + 25 g #68 sont broyés et déposés sur une plaque d'acier inoxydable et chauffés à 1093 C / 45 min minéral: #24 /procédé de production: orange jaune très 1577 1 9 + 5 g pyrex / broyage manuel I chauffage: vif J brun chocolat 5 or par min de 0#1245 C + maintien pendant très foncé 1 h / refroidissement: 5 Or par min jusqu'à l'air ambiant I le tout en atmosphère d'air naturel / irradiation au rayonnement # à 9.88 Mrad minéral: #67 / procédé de production: brun chocolat foncé 1578 poudre: 0# 704 oC + 4 h à 704 C: 1 9 + 5 9 (ton purpurin) pyrex / broyage manuel J chauffage: 5 C par min de 0#1245 C + maintien pendant 1 h / refroidissement: 5 C par min jusqu'à l'air ambiant / le tout en atmosphère d'air naturel / irradiation au rayonnement y à 9.88 Mrad minéral: #50 J procédé de production: brun chocolat (ton 1579 1 g + 5 g pyrex I broyage manuel / chauffa- ambre rouge) très ge: 5 C par min de 0#1245 C + maintien: 1 h foncé I refroidissement: 5 C par mIn jusqu'A l'air ambiant J le tout en atmosphère d'air naturel ! irradiation au rayonnement # à 9.88 Mrad minéral: #30 / procédé de production: brange rouge très vif / 1580 1 g + 5 g pyrex / broyage manuel / chauffabrun chocolat (ton ge: 5 C par min de 0#1245 C + maintien: 1 h orangé) très foncé / refroidissement: 5 C par min jusqu'à l'air amblant I le tout en atmosphère d'air naturel / irradiation au rayonnement # à 9.88 Mrad minéral: #50 J procédé de production: brun chocolat moyen 1581 1 g + Na2CO3 1 g / broyés et répartis sur la (léger ton rouge) porcelaine / 0# 871 C minéral: #t J procédé de production: brun chocolat foncé 1582 4 g + HNO3 50 ml, trempage: 4 sem. / séchage (ton gris) sur plaque chauffante / irradié au rayonnement # à 550.22 Mrad minéral: #50 J procédé de production: brun chocolat foncé 1583 1 g + 5 g pyrex i broyage manuel i chauffa (ton gris et reflet ge: 5 C par min de 0#1245 C + maintien penorangé) dant 1 h J refroidissement: 5 C par min jus qu'à l'air ambiant / le tout en atmosphère d'air naturel minéral: #89 i procédé de production: terre d'ombre brûlée 1584 3 g + 5 g pyrex f broyage manuel / chauffamitoyen entre le ge: 5 C par min de 0#1245 C + maintien penmoyen et le foncé dant 1 h i refroidissement: 5 C par min jus qu'à l'air ambiant / le tout en atmosphère d'air naturel minéral: #89 / procédé de production: terre d'ombre brûlée 1585 environ 150 g de pâte de verre (sodalime) est mitoyen entre le collecté à l'état de fusion dans la fournaise moyen et le foncé (1200 C) sur une tige de métal i 1 g #89 est saupoudré sur le verre, puis le tout est réintroduit dans la fournaise et fondu' à la flamme à 1200 C J puis, la collecte est dé tachée de la tige de métal / irradiation au rayonnement # à 9.88 Mrad minéral: *5 / procédé de production: brun gris clair 1586 1 g + ó.50 g poudre de verre {spruce pine batch) J broyage manuel i dépôt sur une plaque de céramique biscuitée / chauffage dans un four de Ot1000 C en atmosphère normale i re froidissement lent au four minéraux: #6 + #98 / procédé de production: brun gris clair 1587 #6 250 g + HCl 1650 ml dans un bécher de 2000 ml ou amiante recouverte de HCl dans un conte nant en hauteur / trempage: 1 sem. J séchage sur plaque chauffante / formation de 2 couches de couleurs superposées / la couleur en pro fondeur: 2 g + 6 g #98 / 704 C / 1 h minéral: #5 I procédé de production: brun gris + foncé 1588 0#871 OC: 1 9 + 1 cc encre d'imprimerie que le clair blanc transparent I broyage mécanique I 1 im pression sur papier blanc glacé i irradié au rayonnement y à 22.8 Mrad minéral: #50 I procédé de production: brun gris foncé 1589 2 g g + Na2CO3 2 g / 760 C / 1 h J irradié au rayonnement X à 424.7 Mrad minéral: #5 / procédé de production: gris beige + clair 1590 2 g + Na2CO3 2 g / irradié au rayonnement # à que le gris beige clair 550.22 Mrad minéral: #5 / procédé de production: gris beige clair 1591 3 g + HF 20 ml / trempage: 24 h / séchage dans une étuve à 37 C minéral: #5 / procédé de production: gris beige 1592 poudre irradiée au rayonnement #: 484.704 Mrad minéral: #5 / procédé de production: gris beige 1593 0#537 C minéraux: #5 + #98 / procédé de production: gris beige 1594 .50 g + .50 g + Na2CO3 .50 g / 871 C / 1 h minéraux: #5 + #93 / procédé de production: gris beige 1595 .50 g + .50 g / 871 C / 1 h minéral: #5 / procédé de production: gris beige (léger 1596 0#537 C: 1 g + 1 cc encre d'imprimerie ton vert) blanc transparent / broyage mécanique / 1 im pression sur papier blanc glacé / irradié au rayonnement # à 22.8 Mrad minéral: #67 / procédé de production: poudre finement broyée et chauffée à: gris brun très clair 1597 760 C / 1 h à éclat métallique # + foncé # 1598 815 C / 1 h # 1599 0#815 C # encore + foncé 1600 0#871 C minéral: #15 / procédé de production: gris brun clair 1601 3 g + HF 20 ml / trempage: 24 h / séchage dans une étuve à 37 C minéral: #5 / procédé de production: gris (léger ton 1602 3 g + H2904 20 ml / trempage: 24 h / séchage brun) sur plaque chauffante minéraux: #50 + #100 / procédé da production: gris brun 1603 dépôt de 4 g poudre #50 sur une pierre #100 / 760 C / 1 h / irradié au rayonnement # à 424.7 Mrad / couleur de la glaçure minéral: #67 / procédé de production: gris brun 1604 poudra finement broyée + chauffée de 0#593 C: .50 g + H2SO4 15 ml / trempage: 2 j / séchage lent sur plaque chauffante: .07 g + 6 cc polymer à béton + 0,18 cc catalyseu + 1.5 millième de g de cobalt 6% + 2 g ciment Port land / broyage manuel / moulage / durcissement /irradié au rayonnement # à 18.85 Mrad minéral: #15 t procédé de production: gris brun moyen 1605 z g t H2SO4 25 ml i trempage: 24 h / séchage sur plaque chauffante minéral: #15 i procédé de production: gris brun moyen 1606 15 g + H3PO4 100 ml / trempage: 3 sem. / séchage sur plaque chauffante (hum.) minéral: #67 J procédé de production: gris brun mitoyen 1607 poudre finement broyée et irradiée au rayonneentre le moyen et ment # à 484.704 Mrad le foncé minéral: *67 J procédé de production: gris brun (reflet 1608 poudre finement broyée + chauffée de 0#704 C: jaune vert) .20 g + 50 cc résine de polyester transpa rente + 1% catalyseur I broyage manuel / moulage / durcissement / irradié au rayonne ment électronique à 305,082 rad minéraux:#53 +#93 +#98 /procédé de production: gris brun (reflet 1609 2 g #53 + 1 g #98 + 1 g *93 J 815 C / I h rosé violet) + foncé que le moyen # gris brun moyen 1610 2 g #53 + 1 g #98 + 2 g #93 / 815 C / 1 h (reflet rosé violet) minéraux:#16 +t53 +*98 procédé de production: gris brun moyen 1611 i g #53 + 2 g #98 + I g #16 J 871 C J 1 h (reflet rosé violet) # # 1612 1 g #53 + 1 g #98 + 2 g #16 / 871 C / 1 h minéral: #77 / procédé de production: gris (ton lilas 1613 0# 1037 C:.50 g + HNO3 100 ml / trempage: 4 prononcé avec ans / séchage sur plaque chauffante reflet rosé) minéral: #38 i procédé de production: gris violet (moirage 1614 1 g + 5 g pyrex / broyage manuel f chauffavert olive) + ge: 5 C par min de 0#1245 C + maintien penaccentué dant 1 h f refroidissement: 5 C par min jus qu'à l'air ambiant J le tout en atmosphère d'air naturel / irradiation au rayonnement # à 9.88 Mrad minéral: #6 J procédé de production: gris vert 1615 250 g + HC1 1650 ml dans un bécher de 2000 ml ou amiante recouverte de HC1 dans un contenant en hauteur I trempage: 1 sem. J séchage sur plaque chauffante I formation de 2 couches de couleurs superposées / la couche de surface: irradié au rayonnement électronique 162, 431rad minéral: #67 / procédé de production: gris vert 1616 poudre finement broyée + chauffée de 0# 593 C: .50 g + HNO3 15 ml f trempage: 2 j / séchage lent sur plaque chauf*ante: .20 g + 50 cc résine de polyester transparente + 1% cata lyseur . broyage manuel J moulage i durcisse- ment ! irradié au rayonnement électronique à 155,082 rad minéral: 7 / procédé de production: gris vert 1617 3 g de poudre finement broyée + HNO3 30 ni / trempage: 3 j I séchage sur plaque chauffante: .07 9 + 6 cc polymer à béton + 0.18 cc catalyseur + 1.50 millième de g de cobalt 6%. + 2 g ciment Portland t broyage manuel / mou lage / durcissement J irradié au rayonnement y à 18.85 Mrad minéraux: #5 + #93 / procédé de production: gris jaune très 1618 #5 5 g + HCl 200 ml ou amiante recouverte de clair # HCl I trempage: 1 sec. I séchage sur plaque # chauffante: .50 g + .50 g #93 / broyage # # 1619 irradié au rayonnement # à 63.984 Mrad minéral: #5 / procédé de production: gris (ton jaune 1620 pierre irradiée au rayonnement # à 65.704 Mrad + accentué) minéral: #15 / procédé de production: gris clair (reflet 1621 20 g + NaOH 20 g / 0#955 C vert) minéral: *67 / procédé de production: gris très clair, à 1622 pierre de ' g recouverte de 20 ni HNO3 I treméclat métallique page: 2 sem. / irradiée au rayonnement y à blanc 11.4 Mrad / séchage sur bain de sable / cou leur de la pierre minéral: *50 J procédé de production: gris 1623 dépôt de 4 g poudre sur une pièce d'al mi- nium mesurant 1" x 1" / 760 C / 1 h I re froidissement lent au four minéral: #50 I procédé de production: gris ! brun 1 1624 1 g + Na2CO3 1 9 I broyés et répartis dans des vert couvercles de creusets de porcelaine / 0#704 C minéraux: #50 + #98 J procédé de production: gris 1625 10 g + 10 g / broyés et répartis dans des couvercles de creusets de porcelaine / 0#704 C minéraux: #50 + #100 / procédé de production: gris marbré, 1626 dépôt de 4 g de poudre #50 sur une piarre mat #100 / 815 C / 1 h / irradié au rayonnement gamma à 424.7 Mrad / couleur de la glaçure minéral: #5 / procédé de production: qris métallique 1627 pierre enrobée de pâte à pain / 0# 704 C foncé minéral: #5 / procédé de production: gris métallique + 1628 poudre finement broyée et irradiée au rayonnefoncé que le gris ment # à 124.704 Mrad métallique foncé minéral: #106 J procédé de production: gris métallique 1629 3 g + 5 g pyrex J broyage manuel I chauffa (reflet bleu) + ge: 5 C par min de 0#1245 "C + maintien pensombre que le gris dant 1 h i refroidissement: 5 C par min jusmétallique clair qu'à l'air ambiant i le tout en atmosphère d'air naturel / irradiation au rayoinnement # à 9.88 Mrad minéraux: #50 + #98 # procédé de production: gris métallique 1630 10 g + 10 g i broyés et répartis dans des coufoncé ton brun) vercles de creusets de porcelaine J 0# 648 C minéral: #5 i procédé de production: gris fer moyen 1631 0# 1037 C:50 9 + HCl 200 mi ou amiante recou verte de HCl J trempage: 1 sem. J séchage sur plaque chauffante: 1 g + 5 g pyrex / broya ge manuel i chauffage: 5 "C par min de 0#1245 C + maintien pendant 1 h / refroidis ement: 5 C par min jusqu'à l'air ambiant ! le tout en atmosphère d'air naturel minéral: *6 J procédé de production: a) gris fer foncé 1632 4 g + HsPO4 50 ml j trempage 2 sem. J séchage b) brun ambré sur plaque chauffante ihum.) J couleur du a) solide b) liquide minéral: #67 J procédé de production: gris fer moyen 1633 poudre finement broyée + chauffée de 0# 593 C: (reflet bleu indigo) .50 g + HCl 15 ml f trempage: 2 j J séchage sur plaque chauffante: .15 g + 16 cc poly mer à béton + 0.18 cc catalyseur + 1.50 millième de g cobalt 6% + 2 g ciment Portiand J broyage manuel / moulage / durcis sement / irradié au rayonnement y à 18.85 Mrad minéral: #67 / procédé de production: gris fer moyen 1634 2 g + Ma2CO3 2 g / 0# 482 C + 1 h à 482 C (reflet vert / irradié au rayonnement électranique à localisé) 302, 831 rad minéral: #67 / procédé de production: pierre enrobée de pâte à pain et chauffée i: gris noir 1635 871 C / 30 min # + noir 1636 871 C / 1:30 h minéral: #67 I procédé de production: gris noir 1637 pierre enrobée de pâte à pain I 871 0C i 30 min: 10 9 + HNO3 80 mi f trempage: 1 sen. i séchage sur plaque chauffante / maintien de l'état d'ébullition jusqu'au séchage complet J couleur de la pierre minéral: #67 / procédé de production: gris noir 1638 pIerre irradiée au rayonnement laser UV pen dant 4 min sur une surface de 0.40 cm2 avec une énergie laser de 0.180 Joule ayant un flux de 1.3 x 103 W / cm2 pour donner une énergie totale de 432 Joules minéral: #67 / procédé de production: gris noir accentué 1639 pierre irradiée au rayonnement # à 604.53 11rad minéral: #83 / procédé de production: a) noir bleu 1640 0# 1037 C:1 g + H3PO4 80 ml / trempage: 2 b) gris sem. / séchage sur plaque chauffante (hum.) / couleur du a) liquide b) solide minéral: #95 / procédé de production: noir (léger reflet 1641 1 9 + 5 9 pyrex J broyage manuel i chauffableu) ge: 5 C par min de 0#1245 C + maintien pen dant 1 h / refroidissement: 5 C par min jus qu'à l'air ambiant / le tout en atmosphère d'air naturel / irradiation au rayonnement d à 7.41 Mrad minéral: #95 / procédé de production: noir (reflet bleu 1642 i g + 5 g pyrex J broyage manuel / chauffagris accentué) ge: 5 C par min de 0#1245 C + maintien pen dant 1 h / refroidissement: 5 C par min jus qu'à l'air ambiant i le tout en atmosphère d'air naturel / irradiation au rayonnement X à 9.88 Mrad minéral: #35 / procédé de production: aì noir fume 164o 1 9 + H3PO4 80 mi i trempage: 2 sem. f séchage b) blanc sur plaque chauffante (hum.) / couleur de a) liquide b) solide minéraux: #53 + #98 / procédé de production: 1 g + 1 g + Na2CO3 2 g: noir suie (léger 1644 0# 648 C ton vert) 1645 0# 704 C # 1646 0# 760 C minéraux: #5 + #98 / procédé de production: 50 9 *5 + MCI 200 ml ou amiante recouverte de MCl J trempage: 1 sem. / séchage sur plaque chauffante: noir 1647 - 1 g + 1 g #98 + Na2CO3 2 g / 926 C / 1 h # 1648 - 1 g + 1 g #98 + Na2CO3 3 g / 926 C / 1 h minéraux: #6 + #98 / procédé de production: noir 1649 i 9 + 1 9 + Na2CO3 1 9 i 926 C I 1 h minéral: *6 I procédé de prDduction: noir 1650 4 g + H3PO4 50 ml / trempage: 4 sem. / séchage sur plaque chauffante (hum.) minéral: *8 / procédé de production: ai noir 1651 1 g + H3PO4 50 mi í trempage: 2 sem. i séchage b) blanc sur plaque chauffante (hum.) / couleur du a) liquide b) solide minéral: #9 J procédé de production: a) noir 1652 4 g + H3PO4 80 ml / trempage: 2 sem. / séchage b) gris sur plaque chauffante (hum.) / couleur du a) liquide b) solide minéral: #32 f procédé de production: a) noir 1653 1 g + H3PO4 50 ml i trempage: 2 sem. i séchage b) blanc sur plaque chauffante (hum.) / couleur du a) liquide b) solide minéral: #50 I procédé de production: noir 1654 dépôt de 4 g poudre sur une pièce de cuivre mesurant 1 x 1 / 760 C J 20 min f refroi dissement lent au four # noir 1655 dépôt de 4 g poudre sur une pièce de tôle noire mesurant 1" x 1" / 760 C / 20 min / refroidissement lent au four minéraux: #50 + *98 / procédé de production: noir 1656 lu g + 10 g / broyés et répartis sur des cou vercies de creusets de porcelaine f 0# 760 C minéral: #51 / procédé de production: a) noir 1657 12 g + H3PO4 40 ml / trempage: 2 sem. / séchab) brun ge sur plaque chauffante (hum.) / couleur du a) solide b) liquide minéral: #57 / procédé de production: noir 1658 pierre irradiée au rayonnement électronique à 164,800 rad, puis à 155,082 rad, puis au rayonnement # à 360 Mrad minéral: #57 I procédé de production: noir 1659 pierre irradiée au rayonnement B à 28.5 Mrad, puis au rayonnement neutronique à 1012 neu trons / cm2 / sec pendant 40,000 sec1* minéral: #57 / procédé de production: noir 1660 pierre irradiée au rayonnement neutronique à 10t2 neutrons / cm2 / sec pendant 30,000 sec, puis au rayonnement y à 102.4 Mrad minéral: #67 / procédé de production: a) noir 1661 2 g + H3PO4 20 ml / trempage: 3 j / séchage b) gris foncé sur plaque chauffante (hum.) / couleur du a) liquide b) solide minéral: #79 / procédé de production: a) noir 1662 0#1037 C:. 20 g + H3PO4 50 ml / trempage: 3 j b) blanc J séchage sur plaque chauffante (hum.) f cou leur du a) liquide b) solide minéral: #79 / procédé de production: a) noir 1663 4 g + H3PO4 80 ml / trempage: 2 sem. / séchage b) blanc sur plaque chauffante (hum.) / couleur du a) liquide b) solide minéral: #99 / procédé de production: a! noir 1664 2 g + H3PO4 5 m! I trempage: 2 sem. / séchage b) blanc sur plaque chauffente (hum.) / couleur du a) liquide b) solide minéral: #99 / procédé de production: a) noir 1665 0#1037 C: .30 g + H3PO4 80 ml / trempage: 2 b) gris sem. J séchage sur plaque chauffante (hum.) / couleur du a) liquide b) solide minéral: #107 / procédé de production: a) noir 1666 6 g + H3PO4 50 ml / trempage: 2 sem. / séchage b) blanc sur plaque chauffante (hum.) / couleur du a) liquide b) solide minéral: #57 / procédé de production: noir profond 1667 pierre irradiée au rayonnement # à 555.02 Mrad. puis aux neutrons à 1012 neutrons / cm2 / sec pendant 40,000 sec1* 1*. L'échantillon, préalablement irradié au rayonnement gamma et subséquem- ment au rayonnement neutronique, indique trois fois moins de radioacti vité que celui qui a reçu le même dosage d'irradiation aux neutrons, sans avoir été préalablement irradié aux rayons gamma.